(57)【特許請求の範囲】
【請求項１】
電気化学電池（２７）用の電極（２３）であって、
導電性基材（２８）と、
前記導電性基材（２８）上に形成され、これを少なくとも部分的に覆う導電性耐食コーティング（２９）とを備え、
前記コーティングは式ＭqＡyＸzで表される炭化物または窒化物の少なくとも１種からなる組成物を有する導電性多元素材料を含み、ここでＭは遷移金属または遷移金属の組み合わせであり、Ｘは炭素もしくは窒素またはこれら両方であり、ＡはＡｌ、Ｓｉ、Ｇａ、Ｇｅ、ＳｎおよびＰｂの少なくとも１つであり、ｚはゼロより大きい数であり、ｑおよびｙの少なくとも１つはゼロより大きい数であり、Ｍ−ＸおよびＭ−Ａ−Ｘから選択される１つ以上のナノ結晶からなるナノコンポジット（４）、または、Ｍ−ＸおよびＭ−Ａ−Ｘから選択される１つ以上のナノ結晶と、Ｍ、ＡおよびＸの元素の少なくとも１種からなるアモルファス領域を有するＭ−Ａ、Ａ−Ｘ、Ｍ−Ａ−Ｘ、ＸおよびＭ−Ｘからなる群より選択される少なくとも１つの相とが混在するナノコンポジット（４）をさらに含むことを特徴とする電極。
【請求項２】
前記アモルファス領域を有する相はＭ−Ａ、Ａ−Ｘ、Ｍ−Ａ−Ｘ、ＸおよびＭ−Ｘからなる群より選択される少なくとも２つの相を含む請求項１に記載の電極。
【請求項３】
Ｍがクロムまたはニッケルである請求項１または２に記載の電極。
【請求項４】
前記コーティングはメタリック層（１４）を含む請求項１ないし３のいずれか１項に記載の電極。
【請求項５】
前記メタリック層（１４）はＡｕ、Ａｇ、Ｐｄ、Ｐｔ、Ｒｈ、Ｉｒ、Ｒｅ、Ｒｕ、Ｍｏ、Ｗ、Ｎｉのいずれか１種、または上記金属のいずれか少なくとも１種を有する合金である請求項４に記載の電極。
【請求項６】
前記メタリック層（１４）は任意の金属または金属複合材であり、前記複合材は酸化物、炭化物、窒化物またはホウ化物でありうる請求項４または５に記載の電極。
【請求項７】
前記メタリック層（１４）は任意の金属または金属複合材であり、前記複合材はポリマー、有機金属またはセラミック材料たとえば酸化物、炭化物、窒化物もしくはホウ化物でありうる請求項４ないし６のいずれか１項に記載の電極。
【請求項８】
前記多元素材料（１３）はメタリック層（１４）と積層されて多層構造をなしている請求項４ないし７のいずれか１項に記載の電極。
【請求項９】
前記多元素材料（１３）は、前記コーティング（２９）の表面がメタリックになるように、前記メタリック層（１４）によって被覆されている請求項４ないし８のいずれか１項に記載の電極。
【請求項１０】
前記コーティング（２９）は、コーティングの耐食性、機械的性質、熱的性質および電気的性質の少なくとも１つを変更して向上させるために、１種以上の化合物または元素でドープされている請求項１ないし９のいずれか１項に記載の電極。
【請求項１１】
前記コーティング（２９）はＡｕ、Ｒｅ、Ｐｄ、Ｒｈ、Ｉｒ、Ｍｏ、Ｗ、Ａｇ、Ｐｔ、Ｃｕ、Ｓｎ、Ｎｉ、Ｔａ、ＺｒおよびＨｆの少なくとも１つでドープされている請求項１０に記載の電極。
【請求項１２】
前記導電性基材（２８）は金属を含む請求項１ないし１１のいずれか１項に記載の電極。
【請求項１３】
前記金属はステンレス鋼、アルミニウムおよびニッケルまたはそれらの合金の少なくとも１種である請求項１２に記載の電極。
【請求項１４】
請求項１ないし１３のいずれか１項に記載の電極を具備した電気化学電池。
【請求項１５】
電気化学電池（２７）用の電極の防食のための導電性多元素材料の使用であって、前記多元素材料は式ＭqＡyＸzで表される炭化物または窒化物の少なくとも１種からなる組成物を有し、ここでＭは遷移金属または遷移金属の組み合わせであり、Ｘは炭素もしくは窒素またはこれら両方であり、ＡはＡｌ、Ｓｉ、Ｇａ、Ｇｅ、ＳｎおよびＰｂの少なくとも１つであり、ｚはゼロより大きい数であり、ｑおよびｙの少なくとも１つはゼロより大きい数であり、Ｍ−ＸおよびＭ−Ａ−Ｘから選択される１つ以上のナノ結晶からなるナノコンポジット（４）、または、Ｍ−ＸおよびＭ−Ａ−Ｘから選択される１つ以上のナノ結晶と、Ｍ、ＡおよびＸの元素の少なくとも１種からなるアモルファス領域を有するＭ−Ａ、Ａ−Ｘ、Ｍ−Ａ−Ｘ、ＸおよびＭ−Ｘからなる群より選択される少なくとも１つの相とが混在するナノコンポジット（４）をさらに含む導電性多元素材料の使用。
【請求項１６】
請求項１ないし１３のいずれか１項に記載の電気化学電池（２７）用の電極（２３）の製造方法であって、
導電性基材（２８）を用意する工程と、
前記導電性基材上に導電性耐食コーティング（２９）を形成して前記導電性基材が少なくとも部分的に前記コーティングによって覆われるようにする工程とを含み、
前記コーティング（２９）は式ＭqＡyＸzで表される炭化物または窒化物の少なくとも１種からなる組成物を有する導電性多元素材料を含み、ここでＭは遷移金属または遷移金属の組み合わせであり、Ｘは炭素もしくは窒素またはこれら両方であり、ＡはＡｌ、Ｓｉ、Ｇａ、Ｇｅ、ＳｎおよびＰｂの少なくとも１つであり、ｚはゼロより大きい数であり、ｑおよびｙの少なくとも１つはゼロより大きい数であり、Ｍ−ＸおよびＭ−Ａ−Ｘから選択される１つ以上のナノ結晶からなるナノコンポジット（４）、または、Ｍ−ＸおよびＭ−Ａ−Ｘから選択される１つ以上のナノ結晶と、Ｍ、ＡおよびＸの元素の少なくとも１種からなるアモルファス領域を有するＭ−Ａ、Ａ−Ｘ、Ｍ−Ａ−Ｘ、ＸおよびＭ−Ｘからなる群より選択される少なくとも１つの相とが混在するナノコンポジット（４）をさらに含むことを特徴とする方法。
【請求項１７】
前記コーティング（２９）は物理蒸着（ＰＶＤ）、好ましくはスパッタリングによって形成される請求項１６に記載の方法。
【請求項１８】
コーティング（２９）は少なくとも部分的に高出力インパルスマグネトロンスパッタリング（ＨＩＰＩＭＳ）によって形成される請求項１６ないし１７のいずれか１項に記載の方法。
【請求項１９】
前記コーティング（２９）は、ＨＩＰＩＭＳによって前記基材上に第１サブレイヤーを形成し、次に他のＰＶＤ法によって前記第１サブレイヤー上に第２サブレイヤーを形成することによって形成される請求項１８に記載の方法。
【請求項２０】
前記コーティング（２９）は、前記ＰＶＤに起因する加熱によって生じる温度よりも高い温度で外部加熱下にスパッタリングすることによって形成される請求項１６ないし１９のいずれか１項に記載の方法。
【発明の詳細な説明】
【発明の概要】
【０００１】
技術分野
本発明は、電気化学電池用の電極、特に燃料電池用のバイポーラプレート（この電極は導電性基材と前記導電性基材上に形成された導電性の耐食コーティングとを備える）、この電極の製造方法、この電極を具備した電気化学電池、および電気化学電池用の電極の防食のための材料の使用に関する。
【０００２】
技術的背景
過去、燃料電池は主に利点たとえば燃料（水素および酸素の供給）の入手可能性または特性が費用に優先する場合に使用されてきた。しかし、今日、技術的進歩と環境問題の高い意識のために、燃料電池は（まだそこまでいかなくても、少なくとも間近には）より大規模な商業的ブレークスルーの状態にある。
【０００３】
１つの燃料電池のタイプはプロトン交換膜（ＰＥＭ）燃料電池（または単にＰＥＭＦＣ）であり、これは膜−電極接合体（ＭＥＡ）を具備し、次に接合体は典型的には２つのガス拡散層（通常は炭素層）の間に挟まれた電解質としてポリマー膜を備え、ガス拡散層は触媒粒子（通常は貴金属たとえば白金）も含有する。今日、最も一般的な膜はナフィオン（登録商標）であるが、他の選択肢もある。
【０００４】
ＰＥＭＦＣの作動中、炭素層はそれぞれアノードおよびカソードとして働く。アノード側の燃料（たとえば水素）はアノード側の炭素層を通って拡散し触媒粒子と反応して水素カチオン（プロトン）を生じ、これは膜を通ってカソード側へ拡散する。カソード側の燃料（たとえば空気または酸素を含む任意のガス）はカソード側の炭素層を通って拡散し触媒粒子と反応して酸素アニオンを生じる。カソードにおいて、アニオンはカチオンと反応して反応残留生成物（通常は水）が生じる。また、この反応は熱および、もちろん、電気エネルギーをもたらす。
【０００５】
ＭＥＡは、典型的には、それぞれアノードおよびカソードに接触している、２つの導電性プレートの間に配置される。これらのプレートは集電体として働き、典型的には表面に流路を表面に備え、表面での燃料の広がりを促進して触媒を促進する。実際、典型的には燃料電池のスタックを配置して電気的な直列接続を形成するので、これらのプレートは典型的にはこのようなスタックの燃料電池要素を接続するように配置され、こうしてプレートの片面は１つの燃料電池のためのアノードとして働き、他の面はスタックにおける次の燃料電池のためのカソードとして働く。したがって、プレートは典型的にはバイポーラプレートと呼ばれ、それとして知られている。ありうる他の名称はフロープレートなどである。
【０００６】
多くの望ましい特性はバイポーラプレートに関連しており、これらは低い電気抵抗、軽量、薄さ、耐食性、作動条件下での安定性および、もちろん、低コストを含む。すべてのこれらの特性に合う材料を見つけるのはそれほど簡単なことではないことが分かっている。耐食性は、燃料電池における過酷な環境のため、ＰＥＭＦＣにおける典型的には約２−３のｐＨおよび約８０℃の高温のため、特に問題である。他のタイプの燃料電池では、温度がさらに高く、環境がより腐食性であろう。
【０００７】
グラファイトは、バイポーラプレートのための従来の材料選択の１つであり、非腐食性であるが、このようなプレートは比較的高価であり、炭素の不十分な構造安定性のために厚く、流路を加工するのに時間がかかる。他の選択肢はたとえば炭素粒子を含む導電性プラスチック材料を含み、これは低コストで作製することができるが比較的高い電気抵抗を有し、また比較的厚くなるという不都合がある。貴金属プレートは薄くすることができ、良好に導電し、非常に耐食性であり、構造安定性を保持した状態で薄くすることができるが、コストが高いという不都合があり、したがって商業的に成功が見込める選択肢として見られない。
【０００８】
他の金属は典型的には、低い耐食性、または高い耐食性を有するが電気抵抗が高い（典型的には酸化膜の形成のため）という損失のいずれかの不都合がある。
【０００９】
非貴金属は、耐食性を除いたほぼ全ての点で適しているために、未だにバイポーラプレート用として関心がある。そのため、金属製バイポーラプレートの耐食性を高める試みがなされてきた。これらの解決策に共通するのは、下地の金属コア（すなわち基材）を腐食から保護するように配置したある種の外側導電層の使用である。このような構造体のための組み合わせの可能性は膨大であることが理解される。とりわけ経済的な理由により、アルミニウムまたはステンレス鋼をベースとするバイポーラプレートが多くの注意を引いており、現在おそらく最も有望な選択肢であると考えられている。以下に、従来技術において提案された多くの解決策を挙げる。
【００１０】
DE10017058A1は、第２金属からなるメタリックコーティングを有する第１金属から形成されたバイポーラプレートを開示している。プレートのバルク材料（コア）は、Ｓｔ３７、アルミニウムまたはアルミニウム合金である。メタリックコーティングは金、錫、鉛−錫合金またはタンタルから形成され、任意に追加のメタリック中間層（たとえば銅またはニッケル）を有する。メタリックコーティングは電着またはスパッタリングにより付着される。
【００１１】
US2007287057Aは、チタンまたは酸化チタンの層と、プレートを導電性かつ親水性にする酸化チタン／酸化ルテニウムの層とを含むステンレス鋼流動場プレートを開示している。チタンは、適切なプロセスたとえばＰＣＶまたはＣＶＤを使用して、ステンレス鋼バイポーラプレートの表面上に金属または酸化物として堆積される。塩化ルテニウムのエタノール溶液がチタン層に塗布される。その後、プレートをか焼し、ステンレス鋼上に、燃料電池環境において親水性でありかつ導電性である寸法安定な酸化チタン／酸化ルテニウムを設ける。
【００１２】
US2004005502Aは、電気化学電池用、特に燃料電池におけるバイポーラプレートとして使用するための導電性部材を記載している。この導電性部材は、ドープトダイアモンドコーティングおよび／またはドープトダイアモンドライクカーボンコーティングを備えた金属部品からなる。このコーティングは、この部材を、好ましいコストで製造され、にもかかわらず優れた耐食性および高い導電性という２つの要件を満たすことを可能にすると主張されている。このような部材をＣＶＤおよび／またはＰＶＤプロセスによって製造する方法も説明されている。金属部品は、チタン、ステンレス鋼、鋼、錫めっき鋼、アルミニウム、マグネシウムおよび／またはこれらの合金から形成され得る。
【００１３】
発明の概要
以上を考慮して、この開示の目的は、従来技術における問題を克服するかまたは少なくとも緩和する解決策を提供することにある。より具体的な目的は、燃料電池たとえばＰＥＭＦＣ用のバイポーラプレートの防食に関して現在の解決策に対する代替的な解決策を提供することにある。
【００１４】
本発明は添付の独立形式請求項によって定義されている。好ましい実施形態は従属形式請求項ならびに以下の説明および図面に記載されている。
【００１５】
よって、第１の態様によれば、導電性基材と、前記導電性基材上に形成され、これを少なくとも部分的に覆う導電性耐食コーティングとを備えた電気化学電池用の電極であって、前記コーティングが多元素材料を含む電極が提供される。
【００１６】
第２の態様によれば、前記電極を具備した電気化学電池が提供される。
【００１７】
第３の態様によれば、電気化学電池用の電極の防食のための多元素材料の使用が提供される。
【００１８】
第４の態様によれば、電極の製造方法であって、導電性基材を用意する工程と、前記導電性基材上に導電性耐食コーティングを形成して前記導電性基材を前記コーティングによって少なくとも部分的に覆う工程とを含み、前記コーティングが多元素材料を含む方法が提供される。
【００１９】
多元素材料は式ＭqＡyＸzで表される炭化物または窒化物の少なくとも１種からなる組成物を有し、ここでＭは遷移金属または遷移金属の組み合わせであり、ＡはＡ族元素またはＡ族元素の組み合わせであり、Ｘは炭素もしくは窒素またはこれら両方であり、ｚならびにｑおよびｙの少なくとも一方はゼロより大きい数であり、この多元素材料は対応するＭqＡyＸzの化合物の原子に基づく単元素、二相、三相、四相または高次相を含む少なくとも１種のナノコンポジットをさらに含む。典型的にはｑおよびｙの両方がゼロより大きい数である。
【００２０】
「ナノコンポジット」はナノスケールで偏析した２つ以上の相を含む。これらの相は０．１ｎｍよりも大きく１０００ｎｍよりも小さな特徴的な長さスケールを持つ結晶、領域および／または構造である。これらの層は結晶質である必要がないことに留意されたい。
【００２１】
多元素材料は式Ｍn+1ＡＸnで表される炭化物または窒化物の少なくとも１種からなる組成物を有していてもよく、ここでＭは遷移金属または遷移金属の組み合わせであり、ＡはＡ族元素またはＡ族元素の組み合わせであり、Ｘは炭素もしくは窒素またはこれら両方であり、ｎは１、２、３またはそれ以上であり、この多元素材料は対応するＭn+1ＡＸnの化合物の原子に基づく単元素、二相、三相、四相または高次相を含む少なくとも１種のナノコンポジットをさらに含む。
【００２２】
上記のようなコーティングにより、電気化学電池の高度に腐食性のある環境においても、耐食性でありかつ導電性である電極を比較的低コストで実現することができる。
【００２３】
このコーティングは対応するＭn+1ＡＸnの化合物の少なくとも１種の単元素Ｍ、Ａ、Ｘを約０−８０重量％、または約０−７０重量％、または約０−６０重量％、または約０−５０重量％の範囲内で含んでいてもよい。
【００２４】
ナノコンポジットはＭ−Ａ、Ａ−Ｘ、Ｍ−Ａ−Ｘ、ＸおよびＭ−Ｘからなる群より選択される少なくとも２つの相を含んでいてもよい。
【００２５】
前記コーティングの高い耐食性のために、ＭはＣｒまたはＮｉが好ましい。Ａは好ましくはＳｉであり、Ｘは好ましくはＣである。
【００２６】
あるいは、Ｍはチタンでもよく、Ｘは炭素でもよく、Ａ族元素は珪素、ゲルマニウムまたは錫の少なくとも１種でもよい。
【００２７】
多元素材料はＴｉ3ＳｉＣ2でもよく、ナノコンポジットはＴｉ−Ｃ、Ｓｉ−Ｃ、Ｔｉ−Ｓｉ−Ｃ、Ｔｉ−ＳｉおよびＣからなる群より選択される少なくとも１つの相を含んでいてもよい。
【００２８】
コーティングはメタリック層をさらに含んでいてもよい。このメタリック層はＡｕ、Ａｇ、Ｐｄ、Ｐｔ、Ｒｈ、Ｉｒ、Ｉｎ、Ｓｎ、Ｒｅ、Ｒｕ、Ｍｏ、Ｗ、Ｎｉのいずれか１種、または上記金属のいずれか少なくとも１種を有する合金でありうる。
【００２９】
メタリック層は任意の金属または金属複合材でもよく、この複合材は酸化物、炭化物、窒化物またはホウ化物でありうる。
【００３０】
メタリック層は任意の金属または金属複合材でもよく、この複合材はポリマー、有機金属またはセラミック材料、たとえば酸化物、炭化物、窒化物もしくはホウ化物でありうる。
【００３１】
１つの実施形態では、多元素材料はメタリック層と積層されて多層構造をなしている。
【００３２】
多元素材料は、コンタクト表面がメタリックになるように、メタリック層のコーティングを有していてもよい。
【００３３】
さらに、コーティングは、コーティングの耐食性、機械的性質、熱的性質および電気的性質の少なくとも１つを変更して向上させるために、１種以上の化合物または元素でドープされていてもよい。
【００３４】
このコーティングはＡｕ、Ｒｅ、Ｐｄ、Ｒｈ、Ｉｒ、Ｍｏ、Ｗ、Ａｇ、Ｐｔ、Ｃｕ、Ｉｎ、Ｓｎ、Ｎｉ、Ｔａ、Ｎｂ、ＺｒおよびＨｆの少なくとも１つでドープされていてもよい。
【００３５】
ナノコンポジットは少なくとも部分的にアモルファス状態にあってもよく、および／またはナノコンポジットは少なくとも部分的にナノ結晶状態にあってもよい。
【００３６】
ナノコンポジットはナノ結晶領域と混合したアモルファス領域を有していてもよい。
【００３７】
導電性基材は典型的にはステンレス鋼、アルミニウムおよびニッケルの少なくとも１種かまたはそれらの合金でありうる金属を含む。
【００３８】
上記の方法では、コーティングは好ましくは物理蒸着（ＰＶＤ）によって、好ましくはスパッタリングによって形成される。コーティングは少なくとも部分的に高出力インパルスマグネトロンスパッタリング（ＨＩＰＩＭＳ）によって形成されてもよい。ＨＩＰＩＭＳは、コーティングによる電極の幾何構造、たとえば電極内の流路に関する幾何構造への低い影響を可能にし、またコーティング内に弱い所ができるおそれを低減させ、こうして腐食のおそれをさらに少なくする。
【００３９】
１つの実施形態では、コーティングは、ＨＩＰＩＭＳによって基材上に第１サブレイヤーを形成し、次に他のＰＶＤ法によって第１サブレイヤー上に第２サブレイヤーを形成することによって形成される。このようにして、ＨＩＰＩＭＳによって与えられる緻密な微細構造の層を、より通常のＤＣ−スパッタリングによって、しかしより速い堆積速度で続けることができる。こうして、緻密なコーティングを比較的高い速度で与えることができる。
【００４０】
コーティングは、ＰＶＤに起因する加熱によって生じる温度よりも高い温度での外部加熱下でスパッタリングすることによって形成されてもよい。
【００４１】
上述した内容、ならびに本発明の他の態様、目的、特徴および利点は、添付の概略図を参照して、以下の例示的でありかつ非制限的な詳細な説明によってより十分に理解されるであろう。
【図面の簡単な説明】
【００４２】
【図１ａ】図１ａは、ＰＥＭタイプの燃料電池の側面図を概略的に示す。
【図１ｂ】図１ｂは、図１ａの燃料電池のバイポーラプレートの１つの平面図を概略的に示す。
【図１ｃ】図１ｃは、図１ａ−ｂのバイポーラプレートの１つの側面図と、その表面部分の断面側面図とを概略的に示す。
【図２】図２は、被覆されていないステンレス鋼基材および多元素Ｃｒ−Ｓｉ−Ｃコートしたステンレス鋼基材に関する耐食性測定による測定曲線の例を示す。
【図３ａ】図３ａは、アモルファス領域と混合したナノ結晶を持つナノコンポジットを有する多元素材料層の構造の概略図である。
【図３ｂ】図３ｂは、アモルファス領域と混合したナノ結晶層およびアモルファス層を持つナノコンポジットを有する多元素材料層の他の構造の概略図である。
【図３ｃ】図３ｃは、ナノ結晶状態にある領域を持つ多元素材料層の他の構造の概略図である。
【図４】図４は、多元素材料層およびメタリック層の概略図である。
【図５】図５は、メタリック層と積層されて繰り返し構造をなしている多元素材料層の概略図である。
【図６】図６は、メタリック層で被覆された、ナノ結晶状態にある領域を持つ多元素材料を概略的に示す。
【図７】図７は、メタリック層と積層されて繰り返し構造をなしている、ナノ結晶状態にある領域を有する多元素材料を概略的に示す。
【００４３】
これらの図面において、類似したまたは対応する要素については、これらが別の例または実施形態における要素である場合であっても、同じ参照番号を使用しているであろう。これらの概略図における寸法および比は主に表示の目的で選択され、典型的には実際の応用における真の寸法および比を反映していない。
【００４４】
好ましい実施形態の説明
図１ａは燃料電池スタックにおいて使用するためのＰＥＭタイプの燃料電池２７の概略側面図を示す。この燃料電池は膜−電極接合体（ＭＥＡ）を具備しており、次に接合体は触媒粒子を含有する２層のガス拡散層２２ａ、２２ｂの間に挟まれたポリマー膜２１を備えている。このＭＥＡは従来のＭＥＡでもよい。ガス拡散層２２ａ、２２ｂはそれぞれのバイポーラプレート２３ａ、２３ｂと電気的に接触している。図１には表示の目的のため示していないが、実際には全ての要素２１、２２、２３は隣接した要素と接触している。図１ｂはバイポーラプレート２３ａの１つの平面図を概略的に示す。このバイポーラプレートはガス拡散層２２と接触すべき表面上にチャネル２５を備え、燃料の広がりを促進する。両面にチャネルを備えたバイポーラプレート２３ａ、２３ｂが示されており、図には示していないが、これは典型的にはバイポーラプレート２３ａ、２３ｂが、各バイポーラプレートの両面のＭＥＡとともにスタックをなして配置される場合にはそうである。１つの燃料電池２７のみを有するスタックでは、典型的には片面のみにチャネルがあれば十分である。また、燃料を広がらせるチャネルの機能が、この燃料電池の他の部分、たとえば追加の層によって与えられるといった状況もあり、このような場合にはバイポーラプレートはチャネルが全く設けられていなくてもよい。
【００４５】
図１ｃはバイポーラプレート２３の１つの表面部分の断面を概略的に示す。図示したバイポーラプレート２３は、導電性基材（すなわちコア）２８と、前記基材２８上に形成され、これを被覆するコーティング２９とを有する。導電性基材２８は典型的には金属、好ましくはステンレス鋼であるが、この基材は他の金属、これらの合金、または非金属導電性材料から形成されていてもよい。１つの実施形態では、基材２８はニッケルまたはニッケル合金の層によって被覆された内部アルミニウムコアを備えている。コーティング２９は導電性耐食コーティングであり、典型的には少なくとも１つの導電相からなり、式ＭqＡyＸzで表される炭化物または窒化物の少なくとも１種からなる組成物を含む多元素材料を含み、ここでＭは遷移金属または遷移金属の組み合わせであり、ＡはＡ族元素またはＡ族元素の組み合わせであり、Ｘは炭素もしくは窒素またはこれら両方であり、ｚならびにｑおよびｙの少なくとも一方はゼロより大きい数であり、この多元素材料は対応するＭqＡyＸzの化合物の原子に基づく単元素、二相、三相、四相または高次相を含む少なくとも１種のナノコンポジット（４）をさらに含む。典型的には、ｑおよびｙの両方がゼロより大きい数である。
【００４６】
このような化合物は、電気コンタクト上の金に対する、導電性、耐磨耗性かつコスト効率の高い代替物として以前に提示されている。たとえばWO2005038985を参照のこと。本出願人は、この化合物が燃料電池のバイポーラプレート上の導電性かつ耐食性の保護コーティングとしても好都合に使用され得ることを見出した。このような多元素材料を含むコーティングは、バイポーラプレートの導電性および機能を損なうことなく、燃料電池の高度に腐食性の環境において、バイポーラプレートをより劣化しにくくさせることを見出した。
【００４７】
多元素材料は典型的には一般式Ｍn+1ＡＸn（ｎが１、２、３またはそれ以上である）で示される組成物を有するが、異なる元素の割合は、Ｍn+1およびＸnが前記一般式が特定する元素の１／１０から２倍まで変わりうる。単なる例として、この組成物はＭ0.2ＡＸ、Ｍ0.2ＡＸ0.1、Ｍ4ＡＸ、またはＭ2ＡＸ2でもよく、こうして一般的な式ＭqＡyＸzに対応し、ここでｑ、ｙおよびｚはゼロより大きい数である。
【００４８】
Ａ族元素は周期表の１３族−１５族の元素（ＣおよびＮを除く）であり、たとえばアルミニウム、珪素、リン、硫黄、ガリウム、ゲルマニウム、砒素、カドミウム、インジウム、錫、タリウムおよび鉛を含む。遷移金属は周期表の３族−１２族の４０種の元素であり、たとえばスカンジウム、チタン、バナジウム、クロム、ジルコニウム、ニオブ、モリブデン、ハフニウムおよびタンタルを含む。Ｍn+1ＡＸn化合物はＡ族元素層を分離する遷移金属層の数によって特徴づけられる。いわゆる２１１化合物は２層の遷移金属層を有し、３１２化合物は３層の遷移金属層を有し、４１３化合物は４層の遷移金属層を有する。最も一般的である２１１化合物の例は、Ｔｉ2ＡｌＣ、Ｔｉ2ＡｌＮ、Ｈｆ2ＰｂＣ、Ｎｂ2ＡｌＣ、（ＮｂＴｉ）2ＡｌＣ、Ｔｉ2ＡｌＮ0.5Ｃ0.5、Ｔｉ2ＧｅＣ、Ｚｒ2ＳｎＣ、Ｔａ2ＧａＣ、Ｈｆ2ＳｎＣ、Ｔｉ2ＳｎＣ、Ｎｂ2ＳｎＣ、Ｚｒ2ＰｂＣおよびＴｉ2ＰｂＣである。３種類の３１２化合物のみが知られており、これらはＴｉ3ＡｌＣ2、Ｔｉ3ＧｅＣ2およびＴｉ3ＳｉＣ2である。２種類の４１３化合物が知られ、すなわちＴｉ4ＡｌＮ3およびＴｉ4ＳｉＣ3である。
【００４９】
Ｍn+1ＡＸnの化合物は三相、四相または高次相でもよい。三相は３種類の元素を有し、たとえばＴｉ3ＳｉＣ2であり、四相は４種類の元素を有し、たとえばＴｉ2ＡｌＮ0.5Ｃ0.5などである。高次相は、弾性的、熱的、化学的、電気的に、多くの二相の属性を共有する。
【００５０】
ナノコンポジットは、少なくとも１つのＭ−ＸおよびＭ−Ａ−Ｘのナノ結晶と、１つ以上の相たとえばＭ−Ａ、Ａ−Ｘ、Ｍ−Ａ−ＸまたはＸにあるＭ、ＡおよびＸの元素の少なくとも１種を有するアモルファス領域とを含んでいてもよい。
【００５１】
１つの実施形態では、ナノコンポジットは炭化物および窒化物の単元素、二相、三相、四相または高次相の個々の領域を含む。
【００５２】
上述した種類のナノコンポジット薄膜が、燃料電池のバイポーラプレート用の防食コーティングとしての使用に関して特性解析および評価を行った。１つのケースでは、多元素材料３Ｃｒ：１Ｓｉ：２Ｃを使用した。この材料からなるコーティングは、ステンレス鋼ＳＳ２３４８基材プレート上にスパッタリングによってＰＶＤ蒸着した。１つのサンプルは、スパッタリングに起因する加熱によって生じる温度よりも高い温度で外部加熱下にスパッタリングし、他のサンプルはこのような外部加熱なしに、すなわちプラズマによって生じる温度でスパッタリングした。
【００５３】
サンプルをＸ線回折（ＸＲＤ）によって調べ、これらコーティングがＸ線アモルファスであることがわかった。しかし、５ｎｍよりも小さな構造体はＸＲＤによって検出できないことに留意されたい。接触抵抗は、外部加熱して成膜したサンプルに比べ、加熱なしで成膜したサンプルで約３倍高いことが分かったが、抵抗率は、加熱して成膜したサンプルで僅かに高かった。接触抵抗および抵抗率は、電気コンタクト上のＴｉ−Ｓｉ−Ｃについて以前に報告されたものと一致し、同程度であることが分かった。また、接触抵抗と抵抗率との間に相関関係がないことは、コンタクトのためのＴｉ−Ｓｉ−Ｃコーティングに関する以前の研究と一致している。以前の研究では、同様の挙動が報告され、表面形態が膜抵抗率よりも接触抵抗に大きく影響を及ぼすということによって説明されている。
【００５４】
三電極電池を用いて基材上の膜の腐食挙動を評価した。使用した電極は、評価されるべきサンプルである作用電極（ＷＥ）、グラファイトまたは白金からなる対向電極（ＣＥ）および銀／塩化銀からなる参照電極（ＲＥ）であった。電解質は０．５モル濃度の硫酸（Ｈ2ＳＯ4）であった。ＷＥとＲＥに電圧を印加し、ＷＥとＣＥとの間で得られた電流を測定した。２つの測定を１つは動電位で１つは静電位で行い、被覆していないステンレス鋼基材と比較した。動電位測定では、ＷＥとＲＥとの間の電位を−５００ｍＶから１５００ｍＶ（ＳＳＣ）まで掃引し、ＷＥとＣＥとの間の電流を測定した。静電圧測定では、ＷＥとＲＥに固定電位を印加し、ＷＥとＲＥとの間で得られた電流を測定した。
【００５５】
動電位測定では、Ｃｒ−Ｓｉ−Ｃ膜の自由腐食電位は被覆していない基材のものよりも高いことが分かった。従って、１つの結論はＣｒ−Ｓｉ−Ｃ被覆したステンレス鋼の不活性さが被覆していないステンレス鋼のものよりも高いことである。この点に関して、異なる温度で成膜した膜の間に大きな違いはなかった。
【００５６】
図２は静電位測定による測定曲線の例を示す。曲線を作るために、＋０．８Ｖ  ＳＨＥ（標準水素電極）を約２４時間印加した。下の曲線３３は高温で被覆したサンプルを表し、上の曲線３１は被覆していないステンレス鋼を示す。２４時間後の電流は、被覆していないサンプルで約２０倍高いことがわかり、これはＣｒ−Ｓｉ−Ｃ被覆したステンレス鋼の場合、腐食が著しく少ないことを意味している。腐食性環境に曝した後、サンプルをＸＰＳ（Ｘ線光電子分光法）によって調べた。被覆していないステンレス鋼基材上には腐食生成物が明らかに見られたが、Ｃｒ−Ｓｉ−Ｃ被覆したステンレス鋼基材では見られなかった。
【００５７】
１つの実施形態では、多元素材料は図３ａに従った構造を有し、アモルファス領域６と混合したナノ結晶５からなるナノコンポジット４を含む。ナノ結晶５は全て同じ相からなっていてもよいし様々な相からなっていてもよい。
【００５８】
代わりの実施形態では、多元素材料は図３ｂに従った構造を有し、ナノ結晶５と混合したアモルファス領域６からなるナノコンポジット４を含み、ナノ結晶５の一部はアモルファス層１１またはナノ結晶層１２によって囲まれている。
【００５９】
さらに他の実施形態では、多元素材料は図３ｃに従った構造を有し、ナノ結晶領域５からなるナノコンポジット４を含む。
【００６０】
コーティングの厚さは典型的には約０．００１μｍないし約１，０００μｍの範囲内にあるが、好ましくは約０．００１μｍ−５μｍである。
【００６１】
他の実施形態では、ナノ結晶は他の相からなる薄膜によって被覆されていてもよい。
【００６２】
ナノ結晶領域とアモルファス領域との間の分布は上で例示したものと異なっていてもよい。ナノコンポジットはほぼ全体的に結晶質でもよいしほぼ全体的にアモルファスでもよい。
【００６３】
また、多元素材料およびナノコンポジットからなる別の膜を形成することも考えられる。
【００６４】
１つの実施形態では、コーティングの多元素材料層１３は、図４に図示すように、薄いメタリック層１４で被覆されていてもよい。好ましくは、この金属層はコンタクト層の表面がメタリック、好ましくは貴金属またはその合金になるように設けられる。他の実施形態では、図５に図示したように、コーティング２９は交互の金属層１４と多元素材料層１３とを有するサンドイッチ構造でもよく、すなわち多元素材料層１３が金属層１４と積層されて多層構造、好ましくは図に示したように繰り返し構造をなしている。
【００６５】
さらに他の実施形態では、図６に図示したように、コーティング２９はナノ結晶状態にある領域５を含む多元素材料層を備えていてもよく、これは薄い金属層１４で被覆されていてもよい。
【００６６】
さらに他の実施形態では、図７に示すように、コーティング２９はナノ結晶状態にある領域５を含む多元素層を備えていてもよく、このような多元素層はメタリック層と積層されて繰り返し構造をなしていてもよい。
【００６７】
前記金属は好ましくは金、銀、パラジウム、白金、ロジウム、イリジウム、レニウム、ルテニウム、モリブデン、タングステン、ニッケルまたはこれら金属の少なくとも１種を有する合金であるが、他の金属も有用でありうる。
【００６８】
他の実施形態では、メタリック層、すなわち必ずしも「純」金属でない層が使用されてもよい。興味のあるメタリック層は金属複合材を含み、この複合材は酸化物、炭化物、窒化物またはホウ化物でありうる。複合材はポリマー、有機金属またはセラミック材料たとえば酸化物、炭化物、窒化物もしくはホウ化物を含んでいてもよい。
【００６９】
また、Ｍ、ＡおよびＸの元素と、１種以上の金属とを含む多元素材料の合金を使用することも可能である。合金材料は完全に固溶していてもよいし析出物の形態で存在していてもよい。使用される金属は炭化物を形成しない金属である方がよい。好ましくは、０−３０％の金属が添加される。
【００７０】
上述のタイプ、すなわち金属層を含むメタリック層の厚さは、好ましくは原子層の一部ないし１０００μｍの範囲内にあるが、好ましくは原子層の一部ないし５μｍの範囲内にある。たとえば、この範囲は１ｍｍないし１０００μｍであろう。
【００７１】
上述したメタリック層は多元素材料のグレインまたは領域を覆っていてもよい。メタリック層および多元素材料層の組み合わせの合計厚さは典型的には０．００１μｍないし１００００μｍの範囲内にある。
【００７２】
多元素材料は、過剰な炭素を、たとえば式Ｔｉn+1ＳｉＣn＋Ｃmをもつ化合物の形態で含有していてもよい。遊離炭素元素はコーティングの表面へ輸送されて電気コンタクトを向上させ、一方で同時に表面を酸化に対して保護する。
【００７３】
耐食性、熱的性質、機械的性質および／または電気的性質などの特性を向上させるためのコンタクト層の類似の種類のドーピングには、以下リストの任意の化合物の１種または組み合わせを含むであろう：単一のＡ族元素、Ａ族元素の組み合わせ、Ｘが炭素、Ｘが窒素、Ｘが炭素および窒素の両方、Ｍ−Ｘのナノコンポジット、１つもしくはいくつかの相にＭ、Ａ、Ｘ元素をもつナノ結晶および／またはアモルファス領域、たとえばＭ−Ａ、Ａ−Ｘ、Ｍ−Ａ−Ｘ。
【００７４】
コーティングはＡｕ、Ｒｅ、Ｐｄ、Ｒｈ、Ｉｒ、Ｍｏ、Ｗ、Ａｇ、Ｐｔ、Ｃｕ、Ｓｎ、Ｎｉ、Ｔａ、Ｎｂ、ＺｒおよびＨｆのいずれか１種またはこれらの組み合わせでドープされていてもよい。特に耐食特性を向上させるには、Ａｕ、Ａｇ、Ｐｔ、Ｃｕ、Ｃｒ、Ｎｉ、ＮｉおよびＮｉのいずれか１種がドーピングに含まれるであろう。
【００７５】
１つの実施形態では、コンタクト層は対応するＭn+1ＡＸn化合物の少なくとも１種の単元素Ｍ、Ａ、Ｘを０−５０重量％の範囲内で含む。他の実施形態では、この範囲は約０−６０重量％、約０−７０重量％、さらに約０−８０重量％でもよい。
【００７６】
上で説明した多元素材料は、たとえば保護コーティング２９として、またはこのようなコーティングの一部として設けられることによって、燃料電池２７のためのバイポーラプレート２３の防食のために有利に用いられるであろう。これは、基材２８が多元素材料を含むかまたは多元素材料で構成されているバイポーラプレート２３により、基材上にコーティングがあってもなくても、可能であることも理解されたい。
【００７７】
コーティング２９は好ましくは物理蒸着（ＰＶＤ）または化学蒸着（ＣＶＤ）によって、たとえば出願人の欧州特許EP 1563116に記載された方法を使用することによって、基材２８上に堆積される。また、このコーティングは、無電解めっきによってまたはプラズマ溶射によって、電気化学的に堆積されてもよい。
【００７８】
堆積中、すなわちＰＶＤのような蒸着法に起因する加熱によって生じる温度よりも高い温度での堆積中に、外部加熱を使用してもよい。コーティングの堆積中の外部加熱は典型的には約１５０−４００℃での堆積温度を意味する。
【００７９】
コーティング２９を与えるためのスパッタリング法は有利には高出力インパルスマグネトロンスパッタリング（ＨＩＰＩＭＳ）でよく、これはこの分野において高衝撃力マグネトロンスパッタリングおよび高出力パルスマグネトロンスパッタリング（ＨＰＰＭＳ）としても知られている。従来のマグネトロンスパッタリングでは、出力密度はターゲットへの熱負荷によって制限されていた。これは、ターゲットに向けて加速された陽イオンのエネルギーのほとんどが熱に変わるからである。単極性パルスでは、電力供給は低（またはゼロ）出力レベルで作動した後、各々のサイクルで短い時間の間にかなり高いレベルへとパルスする。ピーク出力密度が約１ｋＷ／ｃｍ2を超える場合、このプロセスは典型的にはＨＩＰＩＭＳと呼ばれる。ピーク出力密度は、３００−１５００Ｖのターゲットピーク電圧で、概して１−３ｋＷ／ｃｍ2の範囲内にある。バイポーラプレートの防食用のコーティング２９を与えるためのこのスパッタリング技術による利点は、成膜された膜の膜厚均一性を、たとえば従来のｄｃマグネトロンスパッタリングと比べて向上させることができること、および流路２５などをもつバイポーラプレート２３の比較的複雑な幾何構造にかかわらず膜の品質を向上できることである。特に流路２５に関するバイポーラプレート２３の幾何的なデザインは、多くの場合、燃料電池の効率にとって重要である。望ましいバイポーラプレートの幾何構造は典型的には被覆されていない基材２８のデザインおよび形状によって実現するので、コーティングがこの幾何構造にできるだけ影響を及ぼさないことが典型的には望ましい。また、向上した膜厚均一性は、コーティングにおける弱い所のおそれが少なく、したがって腐食のおそれが少ないことを意味する。また、ＨＩＰＭＳは典型的にはより通常のスパッタリング法に比べて付着性を向上させる。１つの実施形態では、コーティング２９の第１サブレイヤーがＨＩＰＩＭＳによって基材上に堆積され、次に第２サブレイヤーが通常のＤＣ−スパッタリング、または何らかの他のＰＶＤ法によって、ＨＩＰＩＭＳで堆積した第１サブレイヤー上に堆積され、２つのサブレイヤーがコーティング２９を形成する。これは、ＨＩＰＩＭＳによって与えられた緻密な微細構造層を、より通常のＤＣ−スパッタリングによって、しかしより速い成膜速度で、続けることができるという利点を有する。このように、緻密なコーティングを比較的高速で与えることができる。
【００８０】
典型的には基材２８の全表面がコーティング２９によって被覆されるが、腐食性環境に曝され得るまたは曝されるであろう基材の部分を覆っていれば十分であることを理解されたい。また、基材２８の腐食曝露表面部分が不完全に被覆されている場合であっても改善があることも理解されたいが、もちろん、このような不完全なコーティング被覆は典型的には望ましくない。
【００８１】
上記への入口は燃料電池のバイポーラプレートの防食であったが、その結果はより一般的な例、すなわち電気化学電池における電極用の被覆、すなわち燃料電池におけるのと類似の環境であってその環境が通常の環境下よりも腐食性が高い、すなわちたとえば空気および水分への屋外での曝露よりも腐食性の高い場合にも同様に適用可能であろう。他のタイプの電気化学電池はたとえばバッテリーを含む。より一般化した例では、上記に従ったバイポーラプレートはこうして電極と見なされ、燃料電池は電気化学電池と見なされるであろう。
【００８２】
図面および先の説明は、例示的と見なされるべきであり限定的とみなされるべきではない。本発明は開示した実施形態に限定されない。
【００８３】
本発明はクレームによって定義され、開示した実施形態に対する変形は、たとえば図面、開示内容およびクレームを検討することによって、クレームされた発明を実施する当業者によって理解され達成される。異なる従属クレームにおける特徴の存在はこれらの特徴の組み合わせを排除しない。  
以下に、本願出願の当初の特許請求の範囲に記載された発明を付記する。
［１］
電気化学電池（２７）用の電極（２３）であって、
導電性基材（２８）と、
前記導電性基材（２８）上に形成され、これを少なくとも部分的に覆う導電性耐食コーティング（２９）とを備え、
前記コーティングは式ＭqＡyＸzで表される炭化物または窒化物の少なくとも１種からなる組成物を有する多元素材料を含み、ここでＭは遷移金属または遷移金属の組み合わせであり、ＡはＡ族元素またはＡ族元素の組み合わせであり、Ｘは炭素もしくは窒素またはこれら両方であり、ｚならびにｑおよびｙの少なくとも一方はゼロより大きい数であり、前記多元素材料は対応するＭqＡyＸzの化合物の原子に基づく単元素、二相、三相、四相または高次相を含む少なくとも１種のナノコンポジット（４）をさらに含むことを特徴とする電極。
［２］
ｑおよびｙの両方がゼロより大きい数である［１］に記載の電極。
［３］
前記多元素材料は式Ｍn+1ＡＸnで表される炭化物または窒化物の少なくとも１種からなる組成物を有し、ここでＭは遷移金属または遷移金属の組み合わせであり、ＡはＡ族元素またはＡ族元素の組み合わせであり、Ｘは炭素もしくは窒素またはこれら両方であり、ｎは１、２、３またはそれ以上であり、前記多元素材料は対応するＭn+1ＡＸnの化合物の原子に基づく単元素、二相、三相、四相または高次相を含む少なくとも１種のナノコンポジット（４）をさらに含む［２］に記載の電極。
［４］
前記コーティング（２９）は対応するＭn+1ＡＸnの化合物の少なくとも１種の単元素Ｍ、Ａ、Ｘを約０−８０重量％、または約０−７０重量％、または約０−６０重量％、または約０−５０重量％の範囲内で含む［３］に記載の電極。
［５］
前記ナノコンポジット（４）はＭ−Ａ、Ａ−Ｘ、Ｍ−Ａ−Ｘ、ＸおよびＭ−Ｘからなる群より選択される少なくとも２つの相を含む［１］ないし［４］のいずれか１項に記載の電極。
［６］
Ｍがクロムまたはニッケルである［１］ないし［５］のいずれか１項に記載の電極。
［７］
Ａが珪素であり、Ｘが炭素である［５］に記載の電極。
［８］
Ｍがチタンであり、Ｘが炭素であり、Ａが珪素、ゲルマニウムまたは錫の少なくとも１種である［１］ないし［４］のいずれか１項に記載の電極。
［９］
前記多元素材料がＴｉ3ＳｉＣ2であり、前記ナノコンポジット（４）がＴｉ−Ｃ、Ｓｉ−Ｃ、Ｔｉ−Ｓｉ−Ｃ、Ｔｉ−ＳｉおよびＣからなる群より選択される少なくとも１つの相を含む［１］ないし［４］のいずれか１項に記載の電極。
［１０］
前記コーティングはメタリック層（１４）を含む［１］ないし［９］のいずれか１項に記載の電極。
［１１］
前記メタリック層（１４）はＡｕ、Ａｇ、Ｐｄ、Ｐｔ、Ｒｈ、Ｉｒ、Ｒｅ、Ｒｕ、Ｍｏ、Ｗ、Ｎｉのいずれか１種、または上記金属のいずれか少なくとも１種を有する合金である［１０］に記載の電極。
［１２］
前記メタリック層（１４）は任意の金属または金属複合材であり、前記複合材は酸化物、炭化物、窒化物またはホウ化物でありうる［１０］または［１１］に記載の電極。
［１３］
前記メタリック層（１４）は任意の金属または金属複合材であり、前記複合材はポリマー、有機金属またはセラミック材料たとえば酸化物、炭化物、窒化物もしくはホウ化物でありうる［１０］ないし［１２］のいずれか１項に記載の電極。
［１４］
前記多元素材料（１３）はメタリック層（１４）と積層されて多層構造をなしている［１０］ないし［１３］のいずれか１項に記載の電極。
［１５］
前記多元素材料（１３）は、前記コーティング（２９）の表面がメタリックになるように、前記メタリック層（１４）によって被覆されている［１０］ないし［１４］のいずれか１項に記載の電極。
［１６］
前記コーティング（２９）は、コーティングの耐食性、機械的性質、熱的性質および電気的性質の少なくとも１つを変更して向上させるために、１種以上の化合物または元素でドープされている［１］ないし［１５］のいずれか１項に記載の電極。
［１７］
前記コーティング（２９）はＡｕ、Ｒｅ、Ｐｄ、Ｒｈ、Ｉｒ、Ｍｏ、Ｗ、Ａｇ、Ｐｔ、Ｃｕ、Ｓｎ、Ｎｉ、Ｔａ、ＺｒおよびＨｆの少なくとも１つでドープされている［１６］に記載の電極。
［１８］
前記ナノコンポジット（４）は少なくとも部分的にアモルファス状態にある［１］ないし［１７］のいずれか１項に記載の電極。
［１９］
前記ナノコンポジット（４）は少なくとも部分的にナノ結晶状態にある［１］ないし［１８］のいずれか１項に記載の電極。
［２０］
前記ナノコンポジット（４）はナノ結晶領域（５）と混合したアモルファス領域（６）を有する［１］ないし［１８］のいずれか１項に記載の電極。
［２１］
前記導電性基材（２８）は金属を含む［１］ないし［２０］のいずれか１項に記載の電極。
［２２］
前記金属はステンレス鋼、アルミニウムおよびニッケルまたはそれらの合金の少なくとも１種である［２１］に記載の電極。
［２３］
［１］ないし［２２］のいずれか１項に記載の電極を具備した電気化学電池。
［２４］
電気化学電池（２７）用の電極の防食のための多元素材料の使用であって、前記多元素材料は式ＭqＡyＸzで表される炭化物または窒化物の少なくとも１種からなる組成物を有し、ここでＭは遷移金属または遷移金属の組み合わせであり、ＡはＡ族元素またはＡ族元素の組み合わせであり、Ｘは炭素もしくは窒素またはこれら両方であり、ｚならびにｑおよびｙの少なくとも一方はゼロより大きい数であり、前記多元素材料は対応するＭqＡyＸzの化合物の原子に基づく単元素、二相、三相、四相または高次相を含む少なくとも１種のナノコンポジット（４）をさらに含む多元素材料の使用。
［２５］
［１］ないし［２１］のいずれか１項に記載の電気化学電池（２７）用の電極（２３）の製造方法であって、
導電性基材（２８）を用意する工程と、
前記導電性基材上に導電性耐食コーティング（２９）を形成して前記導電性基材が少なくとも部分的に前記コーティングによって覆われるようにする工程とを含み、
前記コーティング（２９）は式ＭqＡyＸzで表される炭化物または窒化物の少なくとも１種からなる組成物を有する多元素材料を含み、ここでＭは遷移金属または遷移金属の組み合わせであり、ＡはＡ族元素またはＡ族元素の組み合わせであり、Ｘは炭素もしくは窒素またはこれら両方であり、ｚならびにｑおよびｙの少なくとも一方はゼロより大きい数であり、前記多元素材料は対応するＭqＡyＸzの化合物の原子に基づく単元素、二相、三相、四相または高次相を含む少なくとも１種のナノコンポジット（４）をさらに含むことを特徴とする方法。
［２６］
前記コーティング（２９）は物理蒸着（ＰＶＤ）、好ましくはスパッタリングによって形成される［２５］に記載の方法。
［２７］
コーティング（２９）は少なくとも部分的に高出力インパルスマグネトロンスパッタリング（ＨＩＰＩＭＳ）によって形成される［２５］ないし［２６］のいずれか１項に記載の方法。
［２８］
前記コーティング（２９）は、ＨＩＰＩＭＳによって前記基材上に第１サブレイヤーを形成し、次に他のＰＶＤ法によって前記第１サブレイヤー上に第２サブレイヤーを形成することによって形成される［２７］に記載の方法。
［２９］
前記コーティング（２９）は、前記ＰＶＤに起因する加熱によって生じる温度よりも高い温度で外部加熱下にスパッタリングすることによって形成される［２６］ないし［２８］のいずれか１項に記載の方法。
【図１ａ】
0005512553.tif 000002
【図１ｂ】
0005512553.tif 000003
【図１ｃ】
0005512553.tif 000004
【図２】
0005512553.tif 000005
【図３ａ】
0005512553.tif 000006
【図３ｂ】
0005512553.tif 000007
【図３ｃ】
0005512553.tif 000008
【図４】
0005512553.tif 000009
【図５】
0005512553.tif 000010
【図６】
0005512553.tif 000011
【図７】
0005512553.tif 000012